0 . 01 M 아세트산 용액 50 g 중 에 우레 아 2 . 5 g 과 계면 활성제 ( 브롬화 헥사 데 실 트리 메틸 암모늄 ) 5 . 0 g 을 용해 하 였 다 . 실온 에서 교반 하 면서 , 실리 카알 콕 사이드 ( MTMS : 메틸 트리 메 톡 시 실란 ) 25 . 0 ㎖ 를 첨가 하 였 다 . 가수 분해 를 진행 시키 기 위해 , 그대로 30 min 교반 을 계속 한 후 , 60 ℃ 의 항온조 에 정치 시키 고 , 96 시간 밀폐 조건 으로 겔 화 시켰 다 . 건조 후 의 겔 두께 가 2 ㎜ 가 되 도록 교반 후 의 액체 의 높이 를 조정 한 후 , 그 후 , 미 반응물 이나 계면 활성제 를 없애 기 위해 , 메탄올 을 사용 하 여 , 3 일 이상 에 걸쳐 3 회 / 일 의 빈도 로 세정 을 실시 하 고 , 또한 저 표면 장력 용매 ( 디하 이드 로 데카 플 루 오로 펜탄 ) 로 4 일 이상 에 걸쳐 4 회 / 일 의 빈도 로 치환 하 였 다 . 마지막 으로 , 건조 시키 기 위해 , 상압 하 , 35 ℃ 에서 3 일 간 에 걸쳐 건조 를 실시 하 여 , 두께 2000 ㎛ 의 에어 로 겔 층 을 얻 었 다 .